(57)【要約】      （修正有）【課題】医療用材料に好適なシロキサン化合物の製造方法の提供。【解決手段】下記式（５）で表されるエポキシ化合物2020200251.tif 000035と、（メタ）アクリル酸とを反応させて、下記式（１）のシロキサンを製造する。2020200251.tif 000036Ａは下記式（２）などで表される基である。2020200251.tif 000037【選択図】なし【特許請求の範囲】
【請求項１】
下記式（１）で表されるシロキサン
【化１】
2020200251.tif 000026
（式中、Ｒ１は水素原子又はメチル基であり、Ｒ２は炭素数１〜６の一価炭化水素基であり、Ｌは、エーテル結合を含んでよい炭素数２〜１０の二価炭化水素基であり、Ａは下記式（２）または（３）で表される基であり、
【化２】
2020200251.tif 000027
【化３】
2020200251.tif 000028
上記式（２）においてｎは１〜１００の整数であり、上記式（３）においてａは０〜１０の整数であり、ｂは０〜１０の整数であり、ｃは０〜１０の整数であり、ただしａ＋ｂ＋ｃは２以上であり、Ｒは、互いに独立に炭素数１〜１０の１価炭化水素基である）
の製造方法であって、
下記式（５）で表されるエポキシ化合物
【化４】
2020200251.tif 000029
（式中、Ｒ２、Ｌ、及びＡは上記の通りである）と、
（メタ）アクリル酸とを反応させて、
上記式（１）で表される化合物を得る工程を含む、前記シロキサンの製造方法。
【請求項２】
式（１）においてＬが下記式（４）で表される二価の基である、請求項１記載の製造方法
【化５】
2020200251.tif 000030
（式（４）において、ｐは１〜２の整数であり、ｑは１〜４の整数であり、＊は式（１）における炭素原子との結合箇所であり、＊＊は式（１）におけるＡとの結合箇所である）。
【請求項３】
式（１）においてＡが上記式（３）で表され、ａが１であり、ｂが１であり、ｃが０である、請求項１または２記載の製造方法。
【請求項４】
式（１）においてＲ２がメチル基である、請求項１〜３のいずれか１項記載の製造方法。
【請求項５】
式（２）及び（３）において、Ｒが互いに独立に炭素数１〜６のアルキル基又はフェニル基である、請求項１〜４のいずれか１項記載の製造方法。
【請求項６】
Ｒが互いに独立にメチル基、ｎ−ブチル基、又はｔ−ブチル基である、請求項５記載の製造方法。
【請求項７】
上記式（５）の化合物と（メタ）アクリル酸との反応を、（メタ）アクリル酸のアルカリ金属塩、アミン化合物、リン化合物、または、アルミニウム、チタン、鉄、亜鉛及びスズから選択される一つ以上を含む金属触媒、のいずれかの存在下で行う、請求項１〜６のいずれか１項記載の製造方法。
【請求項８】
下記式（６）または（７）で表されるハイドロジェンシロキサン
【化６】
2020200251.tif 000031
【化７】
2020200251.tif 000032
（ｎ、ａ、ｂ、ｃ、及びＲは上記の通りである）と
下記式（８）で表される不飽和化合物
【化８】
2020200251.tif 000033
（Ｒ２は上記の通りであり、Ｒ３は水素原子またはメチル基であり、Ｌ’は単結合、又はエーテル結合を含んでよい、炭素数１〜８の二価炭化水素基である）
とをヒドロシリル化反応させて、上記式（５）で表されるエポキシ化合物を得る工程をさらに含む、請求項１〜７のいずれか１項記載の製造方法。
【請求項９】
Ｌ’が下記式（４’）又は（４’’）で表される基である、請求項８記載の製造方法。
【化９】
2020200251.tif 000034
（式（４’）において、ｐは１〜２の整数であり、ｑ’は０〜２の整数であり、式（４’）及び（４’’）において、＊および＊＊で示される部位は結合箇所であり、そのうち＊＊が式（８）中にある不飽和結合との結合箇所である）
【請求項１０】
Ｒが互いに独立に、炭素数１〜６のアルキル基、又はフェニル基である、請求項８又は９記載の製造方法。
【発明の詳細な説明】
【技術分野】
【０００１】
本発明はシロキサンの製造方法に関する。詳細には、医療用材料に好適なシロキサン及びその製造方法を提供する。
【背景技術】
【０００２】
従来、眼科用デバイスをはじめとした医療用材料に用いられる化合物として、シロキサンを有するモノマーが知られている。例えば、３−［トリス（トリメチルシロキシ）シリル］プロピルメタクリレート（ＴＲＩＳ）は、眼科用デバイス用モノマーとして広く用いられている。このＴＲＩＳと親水性モノマーであるＮ，Ｎ−ジメチルアクリルアミドやＮ−ビニル−２−ピロリドンを共重合して得られるポリマーは高酸素透過性であるという有益な特長を有する。しかし、疎水性の高いシロキサンモノマーはこれらの親水性モノマーとの相溶性が高いとは言えず、医療用材料となるハイドロゲルを作製した際に相分離が起こり、白濁してしまうという問題がある。
【０００３】
特許文献１、２、３には、下記式（a）、（a’）で示されるグリセロールメタクリレートを有するシロキサン化合物：メチルビス（トリメチルシロキシ）シリルプロピルグリセロールメタクリレート（ＳｉＧＭＡ）が記載されている。
【化１】
2020200251.tif 000002
該ＳｉＧＭＡは、メタクリル酸とエポキシ変性シロキサン化合物の付加反応により形成されるモノマーであり、分子内に水酸基を有するために良好な親水性を発現する。そのため、親水性モノマーである２−ヒドロキシエチルメタクリレート、Ｎ，Ｎ−ジメチルアクリルアミドやＮ−ビニル−２−ピロリドンとの相溶性に優れるという利点を有している。しかし、ＳｉＧＭＡは、カルボン酸とエポキシ変性シロキサン化合物の付加反応にて製造されるが、生成する水酸基に由来する副反応が避けられず、目的とするシロキサン化合物の純度が低下するという問題がある。
【０００４】
また、該化合物を用いてハイドロゲルを作製する場合、分子内に存在する反応性の高い水酸基によって望ましくない結果をもたらす場合が存在する。例えば、存在する水酸基にラジカルが付加し、ヒドロキシラジカルによる架橋構造の形成が引き起こされる恐れがある。それにより、予期せぬ硬度の増加や水酸基の減少による親水性の低下が引き起こされる。
【先行技術文献】
【特許文献】
【０００５】
【特許文献１】特開昭５４−５５４５５号公報
【特許文献２】特開昭５６−２２３２５号公報
【特許文献３】特開２００４−１８２７２４号公報
【発明の概要】
【発明が解決しようとする課題】
【０００６】
上記の通り、グリセロール（メタ）アクリレートを有するシロキサンは、高酸素透過性と、親水性モノマーとの相溶性を有することから、眼科用デバイス等を製造するのに好適であり、該グリセロール（メタ）アクリレートを有するシロキサンを高純度に製造する方法が求められている。一方で、ＳｉＧＭＡをモノマーとして得られる（共）重合体は、分子内に存在する反応性の高い水酸基による架橋構造の形成が起こり、予期せぬ硬度の増加や水酸基の減少による親水性の低下が引き起こされる恐れがある。従って、従来のシロキサンは、有益な親水性や十分な強度を有する医療用材料を提供することが困難であった。そこで、これらの欠点を克服する化合物及び組成物に対する需要が依然として存在する。
【０００７】
本発明は、グリセロール（メタ）アクリレートを有するシロキサンを高純度にて製造する方法を提供することを目的とする。さらには、医療用材料として有益な純度、高い酸素透過性、および他の重合性モノマーとの十分な相溶性を有するシロキサンを提供することを目的とする。
【課題を解決するための手段】
【０００８】
本発明者らは上記課題を解決する為に鋭意検討し、エポキシ基上に置換基を有するエポキシ変性シロキサン化合物とカルボン酸との付加反応において、生成する水酸基に由来する副反応が抑制され、グリセロール（メタ）アクリレートを有するシロキサンを高純度にて得ることができることを見出した。さらに、得られる第三級水酸基含有シロキサン化合物は、他の親水性モノマーとの相溶性に優れ、且つ、（共）重合体において予期せぬ架橋構造の形成を引き起こさないことを見出した。
【０００９】
すなわち、下記式（１）で表されるシロキサンの製造方法であって、
下記式（１）で表されるシロキサン
【化２】
2020200251.tif 000003
（式中、Ｒ１は水素原子又はメチル基であり、Ｒ２は炭素数１〜６の一価炭化水素基であり、Ｌは、エーテル結合を含んでよい炭素数２〜１０の二価炭化水素基であり、Ａは下記式（２）または（３）で表される基であり、
【化３】
2020200251.tif 000004
【化４】
2020200251.tif 000005
上記式（２）においてｎは１〜１００の整数であり、上記式（３）においてａは０〜１０の整数であり、ｂは０〜１０の整数であり、ｃは０〜１０の整数であり、ただしａ＋ｂ＋ｃは２以上であり、Ｒは、互いに独立に炭素数１〜１０の１価炭化水素基である）
の製造方法であって、
下記式（５）で表されるエポキシ化合物
【化５】
2020200251.tif 000006
（式中、Ｒ２、Ｌ、及びＡは上記の通りである）と、
（メタ）アクリル酸とを反応させて、
上記式（１）で表される化合物を得る工程を含む、前記シロキサンの製造方法。
【発明の効果】
【００１０】
本発明の製造方法によれば、グリセロール（メタ）アクリレートを有するシロキサンを高純度にて製造することができる。また、本発明の化合物は他の親水性モノマーとの相溶性に優れ、且つ、（共）重合体において好ましい強度を提供する。
【発明を実施するための形態】
【００１１】
以下、本発明について、詳細に説明する。
【００１２】
本発明は上記式（１）で表される化合物の製造方法を提供するものである。本発明の製造方法は、エポキシ基上に置換基を有するエポキシ変性シロキサン化合物を原料として、メタクリル酸あるいはアクリル酸と付加反応させることを特徴とする。即ち、上記式（５）で示される化合物において、エポキシ基上のＬが結合する炭素に置換基を有することを特徴とする。置換基を有することで（メタ）アクリル酸との反応において生成する水酸基が反応性の低い第三級水酸基となるため、副反応が抑制され、上記式（１）で表されるシロキサンを高純度で得ることができる。さらには、上記式（１）で表されるシロキサンの水酸基は第三級であるため、該（ポリ）シロキサンモノマーと親水性モノマーとの重合反応時の副反応を抑制する。本発明の製造方法により得られるシロキサンから導かれる繰返し単位を含む（共）重合体は、他の親水性モノマーとの相溶性に優れ、且つ、好ましい強度を有する。
以下、本発明の化合物について、詳細に説明する。
【００１３】
本発明の化合物は上記式（１）で表されるシロキサンである。該化合物は末端（ポリ）シロキサン構造（Ａで示される部分）、末端（メタ）アクリロイル基、及び、該（ポリ）シロキサンと（メタ）アクリロイル基との連結基に第三級水酸基を有することを特徴とする。本発明の化合物において親水基となる水酸基は第三級であり、副反応を抑制できる。これらの特徴により、親水性モノマーとの相溶性を保ちつつ、本発明の化合物から導かれる繰返し単位を含む（共）重合体において好ましい強度を提供できる。
【００１４】
上記式（１）において、Ｒ１は水素原子又はメチル基であり、好ましくはメチル基である。
【００１５】
上記式（１）において、Ｒ２は炭素数１〜６の一価炭化水素基である。一価炭化水素基としては、メチル基、エチル基、プロピル基、ｎ−ブチル基、ｔ−ブチル基、ペンチル基、ヘキシル基等のアルキル基；シクロペンチル基、及びシクロヘキシル基等のシクロアルキル基；フェニル基等のアリール基等が挙げられる。Ｒ２は、好ましくは炭素数１〜４のアルキル基であり、更に好ましくはメチル基である。
【００１６】
上記式（１）において、Ｌはエーテル結合を含んでよい、炭素数２〜１０の二価炭化水素基であり、好ましくは炭素数４〜１０の二価炭化水素基である。該二価炭化水素基としては、例えば、エチレン、１，３−プロピレン、１−メチルプロピレン、１，１−ジメチルプロピレン、２−メチルプロピレン、１，２−ジメチルプロピレン、１，１，２−トリメチルプロピレン、１，４−ブチレン、２−メチル−１，４−ブチレン、２、２−ジメチル−１，４−ブチレン、３−メチル−１，４−ブチレン、２，２−ジメチル−１，４−ブチレン、２，３−ジメチル−１，４−ブチレン、２，２，３−トリメチル−１，４−ブチレン、１，５−ペンチレン、１，６−ヘキサニレン、１，７−ヘプタニレン、１，８−オクタニレン、１，９−ノナニレン、及び１，１０−デカニレン等が挙げられる。
【００１７】
また、エーテル結合を含む、炭素数２〜１０の、好ましくは炭素数４〜１０の二価炭化水素基としては、例えば、ポリエチレンオキサイド、ポリプロピレンオキサイド、ポリエチレン−プロピレンオキサイド等のポリアルキレンオキサイドが挙げられる。好ましくは下記式（４）で表される基であるのがよい。
【化６】
2020200251.tif 000007
（式（４）において、ｐは１〜２の整数であり、ｑは１〜４の整数であり、好ましくはｑは２〜４の整数であり、より好ましくはｑは２である。＊は式（１）における炭素原子との結合箇所であり、＊＊は式（１）におけるＡとの結合箇所である）
該式（４）で表される基として、好ましくは−ＣＨ２ＯＣ３Ｈ６−、または−ＣＨ２ＯＣ２Ｈ４ＯＣ３Ｈ６−である。
【００１８】
Ａは上記式（２）または（３）で表されるポリシロキサンであり、ｎは１〜１００の整数であり、ａは０〜１０の整数であり、ｂは０〜１０の整数であり、ｃは０〜１０の整数であり、ただしａ＋ｂ＋ｃは２以上である。好ましくは、ｎは２〜２０の整数である。また、式（３）においてａが１であり、ｂが１であり、及びｃが０であるのが好ましい。
【００１９】
Ｒは、互いに独立に、炭素数１〜１０の、好ましくは炭素数１〜６の一価炭化水素基である。一価炭化水素基としては、メチル基、エチル基、プロピル基、ｎ−ブチル基、ｔ−ブチル基、ペンチル基、ヘキシル基、ヘプチル基、オクチル基、ノニル基、デシル基等のアルキル基；シクロペンチル基、及びシクロヘキシル基等のシクロアルキル基；フェニル基、及びトリル基等のアリール基等が挙げられる。Ｒは、好ましくは炭素数１〜１０の、より好ましくは炭素数１〜６のアルキル基又はフェニル基であり、更に好ましくはＲがメチル基、ｎ−ブチル基、又はｔ−ブチル基である。
【００２０】
以下、上記式（１）で示される化合物の製造方法を説明する。
本発明の製造方法は、エポキシ基上に置換基を有するエポキシ変性シロキサン化合物を用いることを特徴とする。本発明の製造方法において生成する化合物が有する水酸基は第三級であるため、水酸基により引き起こされる副反応を抑制できる。これにより、本発明の化合物を高純度にて得ることができる。
【００２１】
本発明の製造方法は、下記式（５）で表されるエポキシ化合物と、
【化７】
2020200251.tif 000008
（式中、Ｒ２は炭素数１〜６の一価炭化水素基であり、Ｌは、エーテル結合を含んでよい炭素数２〜１０の二価炭化水素基であり、Ａは上記式（２）または（３）で表されるポリシロキサンである）
（メタ）アクリル酸とを反応させて、
上記式（１）で表される化合物を得る工程（以下、工程Ｉという）を含む。
【００２２】
本発明の製造方法はさらに、下記式（６）または（７）で表されるハイドロジェンシロキサン化合物と
【化８】
2020200251.tif 000009
【化９】
2020200251.tif 000010
（ｎ、ａ、ｂ、ｃ、Ｒは上記の通りである。）
下記式（８）で表される不飽和化合物とをヒドロシリル化反応させて
【化１０】
2020200251.tif 000011
（Ｒ２は上記の通りであり、Ｒ３は水素原子またはメチル基であり、Ｌ’は、単結合又はエーテル結合を含んでよい、炭素数１〜８の二価炭化水素基である）
上記式（５）で表されるエポキシ化合物を得る工程（以下、工程ＩＩという）を含む。
以下、各工程について詳細に説明する。
【００２３】
・工程Ｉ
該工程Ｉは、下記式（５）で表されるエポキシ化合物と、
【化１１】
2020200251.tif 000012
（式中、Ｒ２は炭素数１〜６の一価炭化水素基であり、Ｌは、エーテル結合を含んでよい炭素数２〜１０の二価炭化水素基であり、Ａは上記式（２）または（３）で表されるポリシロキサンである）
（メタ）アクリル酸とを反応させて、
上記式（１）で表される化合物を得る工程である。
【００２４】
該反応は従来公知の方法に従い行うことができるが、例えば、式（５）で表されるエポキシ化合物に（メタ）アクリル酸１モル当量以上を添加して反応させればよい。反応温度は特に制限されるものでないが、使用する溶媒の沸点を超えない程度の温度が好ましい。例えば、０〜１２０℃の温度で行われるのがよい。該反応は溶媒や触媒、安定剤の存在下で行ってもよい。溶媒、触媒、及び安定剤は従来公知のものであればよく特に制限されるものでない。溶媒、安定剤は前述したものが使用できる。
【００２５】
メタクリル酸あるいはアクリル酸の添加量は、典型的には化合物（５）に対して１モル当量以上となる量比であればよい。上記値より少ないと、エポキシ基が残存するため好ましくない。また、上限値は制限されないが、好ましくは１〜５モル当量となる量比、より好ましくは１．２〜３モル当量比である。メタクリル酸あるいはアクリル酸の添加量が多いと、収率や経済性等の点から好ましくない。
【００２６】
上記工程Ｉにおける触媒は、従来公知のエポキシ硬化触媒であればよい。例えば、酸触媒、塩基触媒、有機金属触媒やアミン触媒等が挙げられ、（メタ）アクリル酸のアルカリ金属塩、アミン化合物、リン化合物、または、アルミニウム、チタン、鉄、亜鉛及びスズから選択される一つ以上を含む金属触媒、のいずれかの存在下で行うのが好ましい。酸触媒としては、特に限定するものではないが、例えば塩酸、硫酸、三フッ化ホウ素、三塩化ホウ素、塩化マグネシウム、臭化マグネシウム、三塩化アルミニウム、臭化アルミニウム、塩化亜鉛、塩化スズ（ＩＶ）、塩化鉄（ＩＩＩ）、フッ化アンチモン（Ｖ）、塩化アンチモン（Ｖ）、三塩化りん、五塩化りん、オキシ塩化りん、四塩化チタン、三塩化チタン、塩化ジルコニウム、テトライソプロポキシチタンが例示される。塩基触媒としては、特に限定するものではないが、例えば水酸化リチウム、水酸化ナトリウム、水酸化カリウム、水酸化マグネシウム、水酸化カルシウム等の水酸化金属化合物や（メタ）アクリル酸リチウム、（メタ）アクリル酸ナトリウム、（メタ）アクリル酸カリウム等の中和塩が例示される。有機金属触媒としては、特に限定するものではないが、例えばスタナスジアセテート、スタナスジオクトエート、スタナスジオレエート、スタナスジラウレート、ジブチル錫オキサイド、ジブチル錫ジアセテート、ジブチル錫ジラウレート、ジブチル錫ジクロライド、ジオクチル錫ジラウレート等の有機スズ触媒や、アセチルアセトンアルミニウム、アセチルアセトン鉄、アセチルアセトン銅、アセチルアセトン亜鉛、アセチルアセトンベリリウム、アセチルアセトンクロム、アセチルアセトンインジウム、アセチルアセトンマンガン、アセチルアセトンモリブデン、アセチルアセトンチタン、アセチルアセトンコバルト、アセチルアセトンバナジウム、アセチルアセトンジルコニウム等のアセチルアセトン金属塩が例示される。アミン触媒としては、例えば、ペンタメチルジエチレントリアミン、トリエチルアミン、Ｎ−メチルモルホリンビス（２−ジメチルアミノエチル）エーテル、Ｎ，Ｎ，Ｎ’，Ｎ”，Ｎ”−ペンタメチルジエチレントリアミン、Ｎ，Ｎ，Ｎ’−トリメチルアミノエチル−エタノールアミン、ビス（２−ジメチルアミノエチル）エーテル、Ｎ−メチル−Ｎ’Ｎ’−ジメチルアミノエチルピペラジン、Ｎ，Ｎ−ジメチルシクロヘキシルアミン、ジアザビシクロウンデセン、トリエチレンジアミン、テトラメチルヘキサメチレンジアミン、Ｎ−メチルイミダゾール、トリメチルアミノエチルピペラジン、トリプロピルアミン、テトラメチルアンモニウム塩、テトラエチルアンモニウム塩、及びトリフェニルアンモニウム塩等が挙げられる。
【００２７】
触媒の添加量は上記付加反応を進行させるための触媒量であればよい。また前記触媒は１種を単独で使用しても、２種以上を組合せて使用してもよい。付加反応の温度も特に制限されるものでなく適宜調整すればよい。特には２０℃〜１５０℃、より好ましくは５０℃〜１２０℃がよい。反応時間は例えば１〜３０時間、好ましくは５〜２０時間がよい。
【００２８】
・工程ＩＩ
該工程は上記式（６）または（７）で表されるハイドロジェンシロキサン化合物と上記式（８）で表されるエポキシ基含有不飽和化合物とをヒドロシリル化反応させて上記式（５）で表されるエポキシ化合物を得る工程である。
【００２９】
上記式（８）において、Ｒ３は水素原子又はメチル基である。好ましくは水素原子である。上記式（８）において、Ｌ’は単結合、又はエーテル結合を含んでよい、炭素数１〜８の二価炭化水素基であり、好ましくはエーテル結合を含む炭素数２〜８の二価炭化水素基である。
【００３０】
炭素数１〜８の二価炭化水素基としては、例えば、メチレン、エチレン、１，３−プロピレン、１−メチルプロピレン、１，１−ジメチルプロピレン、２−メチルプロピレン、１，２−ジメチルプロピレン、１，１，２−トリメチルプロピレン、１，４−ブチレン、２−メチル−１，４−ブチレン、２，２−ジメチル−１，４−ブチレン、３−メチル−１，４−ブチレン、２，２−ジメチル−１，４−ブチレン、２，３−ジメチル−１，４−ブチレン、２，２，３−トリメチル−１，４−ブチレン、１，５−ペンチレン、１，６−ヘキサニレン、１，７−ヘプタニレン、１，８−オクタニレン等が挙げられる。
【００３１】
エーテル結合を含む基としては、例えば、ポリエチレンオキサイド、ポリプロピレンオキサイド、ポリエチレン−プロピレンオキサイド等のポリアルキレンオキサイドが挙げられる。特に好ましくは、下記式（４’）又は（４’’）で表される基である。
【化１２】
2020200251.tif 000013
（式（４’）において、ｐは１〜２の整数であり、ｑ’は０〜２の整数であり、好ましくはｑ’は０又は１であり、より好ましくはｑ’は０である。式（４’）及び（４’’）において、＊および＊＊で示される部位は結合手であり、＊＊は式（８）中にある不飽和結合との結合箇所である）
好ましくは−ＣＨ２ＯＣＨ２−、または−ＣＨ２ＯＣ２Ｈ４ＯＣＨ２−である。
【００３２】
上記アルコール化合物とエポキシ化合物の反応は、従来公知の方法に従い行うことができる。例えば、アルコール化合物に１モル当量以上のエポキシ化合物を添加して反応させればよい。反応温度は特に制限されるものでないが、使用する溶媒の沸点を超えない程度の温度が好ましい。例えば、約０℃から約１２０℃の温度で行われるのがよい。該反応は溶媒や触媒の存在下で行ってもよい。溶媒及び触媒は従来公知のものであればよく、特に制限されるものでない。
【００３３】
また、上記式（６）または（７）で表されるハイドロジェンシロキサン化合物と上記式（８）で表されるエポキシ基含有不飽和化合物との反応も、従来公知の方法に従い行えばよい。例えば、式（６）または（７）で表されるハイドロジェンシロキサン化合物に式（８）で表されるエポキシ基含有不飽和化合物１モル当量以上を添加して反応させることが好ましい。反応温度は特に制限されるものでないが、使用する溶媒の沸点を超えない程度の温度が好ましい。例えば、０〜１２０℃の温度で行われるのがよい。該反応は溶媒やヒドロシリル化触媒や安定剤の存在下で行ってもよい。溶媒及びヒドロシリル化触媒及び安定剤は従来公知のものであればよく特に制限されるものでない。
【００３４】
該反応において不飽和化合物は、ハイドロジェンシロキサン化合物に対して１モル当量以上を添加することが好ましい。上記値より少ないと、ヒドロシリル基が残存するため好ましくない。また、上限値は制限されないが、好ましくは１モル当量〜３モル当量であり、更に好ましくは１．１〜２．０モル当量であり、特に好ましくは１．２〜１．５モル当量となる量比である。不飽和化合物の添加量が多いと、収率や経済性等の点から好ましくない。
【００３５】
ヒドロシリル化触媒は、例えば、貴金属触媒、特には塩化白金酸から誘導される白金触媒が好ましい。特に、塩化白金酸の塩素イオンを重曹で完全中和して白金触媒の安定性を向上させるのがよい。例えば１，１，３，３−テトラメチル−１，３−ジビニルジシロキサンと塩化白金酸の重曹中和物との錯体（カルステッド触媒）がより好ましい。
【００３６】
ヒドロシリル化触媒の添加量は上記反応を進行させるための触媒量であればよい。例えば、１，１，３，３−テトラメチル−１，３−ジビニルジシロキサンと塩化白金酸の重層中和物との錯体を、ハイドロジェンシロキサン化合物の質量に対し、白金換算量で１ｐｐｍ〜８０ｐｐｍとなる量で使用すればよい。
【００３７】
溶媒は、例えば、メチルセロソルブ、エチルセロソルブ、イソプロピルセロソルブ、ブチルセロソルブ、プロピレングリコールモノメチルエーテル、ジエチレングリコールモノメチルエーテル、トリエチレングリコールモノメチルエーテル、ポリエチレングリコールモノメチルエーテル、エチレングリコールジメチルエーテル、ジエチレングリコールジメチルエーテル、トリエチレングリコールジメチルエーテル及びポリエチレングリコールジメチルエーテル等のグリコールエーテル溶媒；酢酸エチル、酢酸ブチル、酢酸アミル、乳酸エチル及び安息香酸メチル等のエステル系溶媒；直鎖ヘキサン、直鎖ヘプタン及び直鎖オクタン等の脂肪族炭化水素系溶媒；シクロヘキサン及びエチルシクロヘキサン等の脂環式炭化水素系溶媒；アセトン、メチルエチルケトン及びメチルイソブチルケトン等のケトン系溶媒；ベンゼン、トルエン及びキシレン等の芳香族炭化水素溶媒；並びに石油系溶媒等；及び、メチルアルコール、エチルアルコール、直鎖プロピルアルコール、イソプロピルアルコール、直鎖ブチルアルコール、イソブチルアルコール、ｔｅｒｔ−ブチルアルコール、エチレングリコール、ジエチレングリコール、トリエチレングリコール、テトラエチレングリコール及びポリエチレングリコールなどのアルコール系溶媒が挙げられる。前記溶媒は１種を単独で使用しても、２種以上を組合せて使用してもよい。
【００３８】
安定剤は、例えば、フェノール系酸化防止剤、リン系酸化防止剤、アミン系酸化防止剤、及びイオウ系酸化防止剤等が挙げられる。フェノール系酸化防止剤としては、特に限定するものではないが、例えば、ｐ−メトキシフェノール、ジ−ｔｅｒｔ−ブチル−ｐ−クレゾール、ピロガロール、ｔｅｒｔ−ブチルカテコール、４，４−チオビス（３−メチル−６−ｔｅｒｔ−ブチルフェノール）、２，２'−メチレンビス（４−メチル−６−ｔ−ブチルフェノール）、フェノール樹脂類、及びクレゾール樹脂類からなる群より選択される化合物等が挙げられる。リン系酸化防止剤としては、特に限定するものではないが、例えば、トリス［２−［［２，４，８，１０−テトラキス（１，１−ジメチルエチル）ジベンゾ［ｄ，ｆ］［１，３，２］ジオキサホスフェピン−６−イル］オキシ］エチル］アミン、トリス［２−［（４，６，９，１１−テトラ−ｔｅｒｔ−ブチルジベンゾ［ｄ，ｆ］［１，３，２］ジオキサホスフェピン−２−イル）オキシ］エチル］アミン、および亜リン酸エチルビス（２，４−ジｔｅｒｔ−ブチル−６−メチルフェニル）等が挙げられる。アミン系酸化防止剤としては、特に限定するものではないが、例えば、トリ又はテトラＣ１−３アルキルピペリジン又はその誘導体、ビス（２，２，６，６−テトラメチル−４−ピペリジル）オギサレート、１，２−ビス（２，２，６，６−テトラメチル−４−ピペリジルオキシ）エタン、フェニルナフチルアミン、Ｎ，Ｎ′−ジフェニル−１，４−フェニレンジアミン、Ｎ−フェニル−Ｎ′−シクロヘキシル−１，４−フェニレンジアミン等が挙げられる。イオウ系酸化防止剤としては、特に限定するものではないが、例えば、ジラウリルチオジプロピオネート、ジステアリルチオジプロピオネート等が挙げられる。前記安定剤は１種を単独で使用しても、２種以上を組合せて使用してもよい。
【００３９】
尚、上記式（８）で表されるエポキシ基含有不飽和化合物の製造方法は特に制限されるものではない。例えば、上記式（８）で表されＬ’がエーテル結合を含む炭素数２〜８であるエポキシ化合物は、下記式（９）で表されるアルコール化合物と
【化１３】
2020200251.tif 000014
（Ｒ３は上記の通りであり、Ｙは単結合、又はエーテル結合を含んでよい、炭素数１〜６の二価炭化水素基である）
下記式（１０）で表されるエポキシ化合物とを反応させて得ることができる。
【化１４】
2020200251.tif 000015
（Ｒ２は上記の通りであり、Ｘはハロゲン原子である）
【００４０】
上記アルコール化合物とエポキシ化合物の反応は、従来公知の方法に従い行うことができる。例えば、アルコール化合物に１モル当量以上のエポキシ化合物を添加して反応させればよい。反応温度は特に制限されるものでないが、使用する溶媒の沸点を超えない程度の温度が好ましい。例えば、約０℃から約１２０℃の温度で行われるのがよい。該反応は溶媒や触媒の存在下で行ってもよい。溶媒及び触媒は従来公知のものであればよく、特に制限されるものでない。  
【００４１】
上記いずれの反応においても、反応終点は、従来公知の方法に従い、例えば、薄層クロマトグラフィー（ＴＣＬ）、高速液体クロマトグラフィー（ＨＰＬＣ）又はガスクロマトグラフィー（ＧＣ）等によって原料化合物のピークが消失したことで確認できる。反応終了後は、従来公知の方法に従い精製すればよい。例えば、有機層を水で洗浄した後、溶媒を除去することにより生成物を単離することができる。また減圧蒸留や活性炭処理などを使用してもよい。
【００４２】
本発明の製造方法の一例としては、式（６）または（７）で表されるハイドロジェンシロキサン化合物１モル当量と上記式（８）で表されるエポキシ基含有不飽和化合物１．１モル当量、塩化白金酸重曹中和物・ビニルシロキサン錯体のトルエン溶液（白金含有量０．５ｗｔ％）をハイドロジェンシロキサン化合物の質量に対し白金換算量で１０ｐｐｍ、トルエンをハイドロジェンシロキサン化合物に対して０．１質量％添加し、窒素雰囲気下８０℃で加熱撹拌を行う。２時間程度反応させることにより反応は完結する。また、その際に不飽和化合物あるいは生成する化合物をＧＣ測定等でモニタリングすることで反応の進行を確認できる。反応の完結後、未反応の原料や溶媒を減圧留去することで上記式（５）で表されるエポキシ化合物を得ることができる。
【００４３】
次いで、上記式（５）で表されるエポキシ化合物１モル当量、メタクリル酸２モル当量、メタクリル酸ナトリウム０．３モル当量を添加する。添加後、１００℃で加熱撹拌を行う。２０時間程度反応させることにより反応は完結する。また、その際にエポキシ化合物あるいは生成する化合物をＧＣ測定等でモニタリングすることで反応の進行を確認できる。反応の完結後、ｎ−ヘキサンをハイドロジェンシロキサン化合物に対して１００質量％を添加し、有機層を水で洗浄し、有機層に存在する溶媒、未反応の原料を減圧留去することで上記式（１）で表されるシロキサン化合物を得ることができる。
【００４４】
本発明の化合物は（メタ）アクリル基の付加重合から導かれる繰り返し単位を有する重合体を与えることができる。本発明の化合物は、（メタ）アクリル基などの重合性基を有する他の化合物（以下、重合性モノマー、または親水性モノマーという）との相溶性が良好である。そのため、重合性モノマーと共重合することにより無色透明の共重合体を与えることができる。また、単独で重合することも可能である。
【００４５】
本発明の化合物と他の重合性（親水性）モノマーとの重合から導かれる繰返し単位を含む共重合体の製造において、本発明の化合物の配合割合は、ポリマー全体の質量に対して本発明の化合物から導かれる繰り返し単位の質量割合が１０％以上であればよい。より詳細には、本発明の化合物と重合性（親水性）モノマーとの合計１００質量部に対して本発明の化合物を好ましくは１０〜８０質量部、より好ましくは１０〜６０質量部となる量がよい。上記繰り返し単位の質量割合が１０％未満であると、本発明の化合物の特性が表れにくい。
【００４６】
重合性モノマーとしては、例えば、（メタ）アクリル酸、メチル（メタ）アクリレート、エチル（メタ）アクリレート、（ポリ）エチレングリコールジメタクリレート、ポリアルキレングリコールモノ（メタ）アクリレート、ポリアルキレングリコールモノアルキルエーテル（メタ）アクリレート、トリフルオロエチル（メタ）アクリレート、２−ヒドロキシエチル（メタ）アクリレート、２，３―ジヒドロキシプロピル（メタ）アクリレート等のアクリル系モノマー；Ｎ，Ｎ−ジメチルアクリルアミド、Ｎ，Ｎ−ジエチルアクリルアミド、Ｎ−アクリロイルモルホリン、Ｎ−メチル（メタ）アクリルアミド等のアクリル酸誘導体；Ｎ−ビニルピロリドン等、その他の不飽和脂肪族もしくは芳香族化合物、例えばクロトン酸、桂皮酸、ビニル安息香酸；及び（メタ）アクリル基などの重合性基を有するシロキサンモノマーが挙げられる。これらは１種単独でも、２種以上を併用してもよい。
【００４７】
本発明の化合物と上記他の重合性モノマーとの共重合は従来公知の方法により行えばよい。例えば、熱重合開始剤や光重合開始剤など既知の重合開始剤を使用して行うことができる。該重合開始剤としては、２−ヒドロキシ−２−メチル−１−フェニル−プロパン−１−オン、アゾビスイソブチロニトリル、アゾビスジメチルバレロニトリル、ベンゾイルパーオキサイド、ｔｅｒｔ−ブチルハイドロパーオキサイド、クメンハイドロパーオキサイド、２，２'−アゾビス(２−メチルプロピオンアミジン)２塩酸塩などがあげられる。これら重合開始剤は単独でまたは２種以上を混合して用いることができる。重合開始剤の配合量は、重合成分の合計１００質量部に対して０．００１〜２質量部、好ましくは０．０１〜１質量部であるのがよい。
【００４８】
本発明の化合物から導かれる繰返し単位を含む重合体は、親水性に優れる。また、該重合体から得られるハイドロゲルは透明性および強度が高い。従って、本発明の化合物は、医療用材料、例えば、眼科デバイス、コンタクトレンズ、眼内レンズ、人工角膜を製造するのに好適である。該重合体を用いた医療用材料の製造方法は特に制限されるものでなく、従来公知の医療用材料の製造方法に従えばよい。例えば、コンタクトレンズ、眼内レンズなどレンズの形状に成形する際には、切削加工法や鋳型（モールド）法などを使用できる。
【実施例】
【００４９】
以下、実施例及び比較例を示し、本発明をより詳細に説明するが、本発明は下記の実施例に制限されるものではない。下記実施例において、１Ｈ−ＮＭＲ分析はＪＥＯＬ製のＥＣＳ４００を用い、測定溶媒として重クロロホルムを使用して実施した。またガスクロマトグラフ（ＧＣ）測定は、すべて下記の条件で行われた。
測定装置：Ａｇｉｌｅｎｔ社ガスクロマトグラフィー(ＦＩＤ検出器)  
キャピラリーカラム：Ｊ＆Ｗ社ＨＰ−５ＭＳ(０.２５ｍｍ×３０ｍ×０.２５μｍ)
昇温プログラム：５０℃(５分)→１０℃／分→２５０℃(保持)
注入口温度２５０℃、検出器温度ＦＩＤ３００℃
キャリアガス：ヘリウム(１.０ｍｌ／分)
スプリット比：５０：１    注入量：１μＬ
【００５０】
下記実施例および比較例に使用した化合物は以下の通りである。
ＭｅＡＧＥ：２−メチル−２−［（２−プロペン−１−ロキシ）メチル］オキシラン
【化１５】
2020200251.tif 000016
ＧＰＳｉ：（３−グリシドキシプロピル）ビス（トリメチルシロキシ）メチルシラン  
【化１６】
2020200251.tif 000017
【００５１】
実施例１
［工程１］
ジムロート、温度計を付けた３００ｍＬの三口ナスフラスコに、窒素雰囲気下で１,１,１,３,５,５,５−ヘプタメチルトリシロキサン９５．０ｇ、ＭｅＡＧＥ５０．０ｇ、塩化白金酸重曹中和物・ビニルシロキサン錯体のトルエン溶液（白金含有量０．５ｗｔ％）０．０４ｇを添加し、１００℃まで加熱し、２時間熟成した。反応後、内温１００℃で溶媒および未反応の原料などを減圧留去することで無色透明液体を得た。収量１２３．０ｇ。１Ｈ−ＮＭＲから式（９Ａ）で表される化合物であることを確認した。
【化１７】
2020200251.tif 000018
以下に１Ｈ−ＮＭＲデータを示す。
０．０−０．１ｐｐｍ（２１Ｈ）、０．４ｐｐｍ（２Ｈ）、１．４ｐｐｍ（３Ｈ）、１．６ｐｐｍ（２Ｈ）、２．６−２．８ｐｐｍ（２Ｈ）、３．３−３．４ｐｐｍ（２Ｈ）、３．４−３．６ｐｐｍ（２Ｈ）。
【００５２】
［工程２］
ジムロート、温度計、滴下漏斗を付けた３００ｍＬの三口ナスフラスコに、上記［工程Ｉ］で得た式（９Ａ）で表される化合物７０．０ｇ、メタクリル酸７０．０ｇ、メタクリル酸ナトリウム６．５ｇを添加し、１００℃まで加熱し、１６時間熟成した。反応後にｎ−ヘキサンを７０．０ｇ添加し、２Ｍ水酸化ナトリウム水溶液で４回、脱イオン水で２回洗浄し、内温８０℃で溶媒および未反応の原料などを減圧留去することで無色透明液体を得た。収量７３．３ｇ。１Ｈ−ＮＭＲから式（９Ｂ）で表される化合物であることを確認した。
【化１８】
2020200251.tif 000019
以下に１Ｈ−ＮＭＲデータを示す。
０．０−０．１ｐｐｍ（２１Ｈ）、０．４ｐｐｍ（２Ｈ）、１．２ｐｐｍ（３Ｈ）、１．６ｐｐｍ（２Ｈ）、２．０ｐｐｍ（３Ｈ）、３．３−３．４ｐｐｍ（４Ｈ）、４．１ｐｐｍ（２Ｈ）、５．６ｐｐｍ（１Ｈ）、６．１ｐｐｍ（１Ｈ）。
【００５３】
実施例２
［工程１］
実施例１の工程１において１,１,１,３,５,５,５−ヘプタメチルトリシロキサンを（ビス（ｔ−ブチルジメチルシロキシ）メチルシラン１３１．９ｇに替えた他は実施例１を繰り返して無色透明液体を得た。収量１３５．１ｇ。１Ｈ−ＮＭＲにより下記式（１０Ａ）で表される化合物であることを確認した。
【化１９】
2020200251.tif 000020
以下に１Ｈ−ＮＭＲデータを示す。
０．０−０．１ｐｐｍ（１５Ｈ）、０．４ｐｐｍ（２Ｈ）、０．９ｐｐｍ（１８Ｈ）、１．４ｐｐｍ（３Ｈ）、１．６ｐｐｍ（２Ｈ）、２．６−２．８ｐｐｍ（２Ｈ）、３．３−３．４ｐｐｍ（２Ｈ）、３．４−３．６ｐｐｍ（２Ｈ）。
［工程ＩＩ］
実施例１の工程２において式（９Ａ）で表される化合物を式（１０Ａ）で表される化合物８７．０ｇに替えた他は実施例１を繰り返して無色透明液体を得た。収量７７．１ｇ。１Ｈ−ＮＭＲにより下記式（１０Ｂ）で表される化合物であることを確認した。
【化２０】
2020200251.tif 000021
以下に１Ｈ−ＮＭＲデータを示す。
０．０−０．１ｐｐｍ（１５Ｈ）、０．４ｐｐｍ（２Ｈ）、０．９ｐｐｍ（１８Ｈ）、１．２ｐｐｍ（３Ｈ）、１．６ｐｐｍ（２Ｈ）、２．０ｐｐｍ（３Ｈ）、３．３−３．４ｐｐｍ（４Ｈ）、４．１ｐｐｍ（２Ｈ）、５．６ｐｐｍ（１Ｈ）、６．１ｐｐｍ（１Ｈ）。
【００５４】
実施例３〜６、比較例１
上記実施例１の工程２において、三口ナスフラスコに、式（９Ａ）または（１０Ａ）、ＧＰＳｉで表されるエポキシ化合物、メタクリル酸またはアクリル酸を下記表１の構成となるように添加した。各成分のモル比及び触媒濃度は実施例１の工程２の通りである。次いで、１００℃まで加熱し、１６時間熟成した。反応後にｎ−ヘキサンを添加し、２Ｍ水酸化ナトリウム水溶液で４回、脱イオン水で２回洗浄し、内温８０℃で溶媒および未反応の原料などを減圧留去することで無色透明液体を得た。
【００５５】
実施例１〜６及び比較例１の各製造方法にて、反応後にＧＣ測定を行い、各生成物について純度を面積％から算出した。結果を表１に示す。
【００５６】
【表１】
2020200251.tif 000022
【００５７】
表１に示す通り、本発明の製造方法に従えば（メタ）アクリル酸とエポキシ基の付加反応の際の副反応が抑制されることから、比較例１の製造方法に比べて高純度を有するシロキサン化合物を製造することが可能である。また、該本発明の製造方法によれば、カルボン酸の種類や触媒の種類を変えても、グリセロール（メタ）アクリレートを有するシロキサン化合物を９０％超という高純度で得ることができる。
【００５８】
[実施例７〜１０及び比較例２〜４]
ハイドロゲルの製造例
上記実施例１及び２で得た化合物（９Ｂ）及び（１０Ｂ）、下記式で表されるＳｉＧＭＡ、下記式で表される３−［トリス（トリメチルシロキシ）シリル］プロピルメタクリレート（ＴＲＩＳ）、２−ヒドロキシエチルメタクリレート（ＨＥＭＡ）、Ｎ、Ｎ−ジメチルアクリルアミド（ＤＭＡ）、エチレングリコールジメタクリレート（ＥＧＤＭＡ）、イルガキュア１１７３（Ｉｒｇ１１７３）を、表２又は３に示す組成及び配合比（質量部）で混合し、均一な溶液になるまで撹拌した。撹拌後Ｎ２によるバブリング５分間を行い、十分に脱気を行った後、ポリプロピレン製の鋳型へと封入した。高圧水銀ランプを用いてＵＶ照射を行い、硬化した。硬化後、イソプロパノール、５０％イソプロパノール水溶液、脱イオン水の順にそれぞれ数秒浸漬させることで洗浄を行い、ハイドロゲルフィルムを得た。得られたフィルムの各物性値を下記に示す方法に従い測定した。結果を表２及び３に示す。
ＳｉＧＭＡ：メチルビス（トリメチルシロキシ）シリルプロピルグリセロールメタクリレート
【化２１】
2020200251.tif 000023
ＴＲＩＳ：３−［トリス（トリメチルシロキシ）シリル］プロピルメタクリレート
【化２２】
2020200251.tif 000024
【００５９】
［平衡含水率］
フィルムを脱イオン水に２５℃で４８時間浸漬させた後、表面の水分を拭き取り、水和したフィルムの質量を計測した。次に水和したフィルムを５０℃のオーブンで４８時間、２５℃のオーブンで２４時間乾燥させ、乾燥フィルムの質量を計測した。平衡含水率は以下の式により算出した。
平衡含水率（％）＝１００×（水和フィルムの質量−乾燥フィルムの質量）／水和フィルムの質量
【００６０】
［透明性］
フィルムを脱イオン水に２５℃で４８時間浸漬させた後、表面の水分を拭き取り、水和したフィルムを作成した。その外観を目視により観察し、下記の指標により評価した。
Ａ：均一かつ透明であった  
Ｂ：不均一あるいは白濁していた
【００６１】
［弾性率］
フィルムを脱イオン水に２５℃で４８時間浸漬させた後、表面の水分を拭き取り、水和したフィルムを作成した。該水和したフィルムのヤング弾性率をインストロン５９４３を用いて測定した。０．８ｃｍ×４．０ｃｍに切断されたフィルムを５０Ｎのロードセル、１ｃｍ／分のヘッド速度で測定を行い、縦軸に得られる応力、横軸にひずみををとった応力−ひずみ曲線の初期（直線部）の傾きを算出し、ヤング弾性率（ＭＰａ）とした。
【００６２】
【表２】
2020200251.tif 000025
【００６３】
上記表２に示す通り、比較化合物としてＴＲＩＳを用いたハイドロゲルは透明性に難があり、比較化合物としてＳｉＧＭＡを用いたハイドロゲルは弾性率が高すぎる。一方で、本発明のシロキサン化合物を用いたハイドロゲルは、透明性に優れ、適度な弾性率を有する。すなわち、本発明の化合物を用いたハイドロゲルは、有益な親水性及び十分な強度を有する材料を提供する。
【産業上の利用可能性】
【００６４】
本発明の製造方法によれば、親水性や強度に優れるハイドロゲルを与えるシロキサン化合物を得ることができる。該シロキサン化合物は、医療用材料、例えば、眼科用デバイス、コンタクトレンズ、眼内レンズ、人工角膜、及び眼鏡レンズ製造用モノマーとして有用である。